(57)【要約】  優れた温間加工性および温間加工後高降伏比を有する温間加工用高強度鋼板およびその製造方法を提供すること。  質量％で、Ｃ：０．０５〜０．２０％、Ｓｉ：３．０％以下、Ｍｎ：３．５〜８．０％、Ｐ：０．１００％以下、Ｓ：０．０２％以下、Ａｌ：０．０１〜３．０％、Ｎ：０．０１０％以下を含み、かつＮｂ：０．００５〜０．２０％、Ｔｉ：０．００５〜０．２０％、Ｍｏ：０．００５〜１．０％、Ｖ：０．００５〜１．０％から選ばれる１種以上を含み、残部がＦｅおよび不可避的不純物からなる成分組成を有し、面積率で、１０〜６０％の残留オーステナイト、１０〜８０％のフェライト、１０〜５０％のマルテンサイト、０〜５％のベイナイトからなり、かつ残留オーステナイト中のＣ量が０．４０質量％未満、かつ残留オーステナイト、マルテンサイトおよびフェライトの平均結晶粒径がそれぞれ２．０μｍ以下、かつ結晶粒界にＮｂ、Ｔｉ、Ｍｏ、Ｖから選ばれる少なくとも１種を含む炭化物を有する鋼板組織を有する、温間加工用高強度鋼板。【特許請求の範囲】
【請求項１】
質量％で、
Ｃ：０．０５〜０．２０％、
Ｓｉ：３．０％以下、
Ｍｎ：３．５〜８．０％、
Ｐ：０．１００％以下、
Ｓ：０．０２％以下、
Ａｌ：０．０１〜３．０％、
Ｎ：０．０１０％以下を含み、
かつＮｂ：０．００５〜０．２０％、
Ｔｉ：０．００５〜０．２０％、
Ｍｏ：０．００５〜１．０％、
Ｖ：０．００５〜１．０％から選ばれる１種以上を含み、残部がＦｅおよび不可避的不純物からなる成分組成を有し、
面積率で、１０〜６０％の残留オーステナイト、１０〜８０％のフェライト、１０〜５０％のマルテンサイト、０〜５％のベイナイトからなり、かつ残留オーステナイト中のＣ量が０．４０質量％未満、かつ残留オーステナイト、マルテンサイトおよびフェライトの平均結晶粒径がそれぞれ２．０μｍ以下、かつ結晶粒界にＮｂ、Ｔｉ、Ｍｏ、Ｖから選ばれる少なくとも１種を含む炭化物を有する鋼板組織を有する、
温間加工用高強度鋼板。
【請求項２】
前記Ｎｂ、Ｔｉ、Ｍｏ、Ｖから選ばれる少なくとも１種を含む炭化物の平均粒径が２００ｎｍ以下である請求項１に記載の温間加工用高強度鋼板。
【請求項３】
さらに、質量％で、
Ｃｒ：０．００５〜２．０％、
Ｎｉ：０．００５〜２．０％、
Ｃｕ：０．００５〜２．０％、
Ｂ：０．０００１〜０．００５０％、
Ｃａ：０．０００１〜０．００５０％、
ＲＥＭ：０．０００１〜０．００５０％、
Ｓｎ：０．０１〜０．５０％、
Ｓｂ：０．００１０〜０．１０％から選ばれる１種以上を含む成分組成を有する請求項１または２に記載の温間加工用高強度鋼板。
【請求項４】
さらに、表面に亜鉛めっき層または合金化亜鉛めっき層を有する請求項１〜３のいずれかに記載の温間加工用高強度鋼板。
【請求項５】
請求項１または３に記載の成分組成を有する鋼に、熱間圧延を施して熱延鋼板とする熱間圧延工程と、
熱延鋼板に酸洗を施す酸洗工程と、
前記酸洗を施した鋼板を、３００〜５００℃の温度範囲を１０℃／ｓ以上の平均加熱速度で加熱する焼鈍加熱工程と、
さらに加熱して６８０℃超〜７２０℃とし、該温度域で１〜３０ｓ保持する焼鈍保持工程と、
Ｍｓ点〜室温までを平均冷却速度１０℃／ｓ超で冷却する焼鈍冷却工程と、
を有する温間加工用高強度鋼板の製造方法。
【請求項６】
前記酸洗工程後に冷間圧延を施して冷延鋼板とする冷間圧延工程をさらに有し、
前記冷延鋼板を前記焼鈍加熱工程に供する、請求項５に記載の温間加工用高強度鋼板の製造方法。
【請求項７】
前記焼鈍保持工程後前記焼鈍冷却工程前に亜鉛めっきを施す請求項５または６に記載の温間加工用高強度鋼板の製造方法。
【請求項８】
さらに、前記亜鉛めっき後前記焼鈍冷却工程前に合金化処理を施す請求項７に記載の温間加工用高強度鋼板の製造方法。
【請求項９】
請求項１または３に記載の成分組成を有する熱延鋼板または冷延鋼板を、３００〜５００℃の温度範囲を１０℃／ｓ以上の平均加熱速度で加熱する焼鈍加熱工程と、
さらに加熱して６８０℃超〜７２０℃とし、該温度域で１〜３０ｓ保持する焼鈍保持工程と、
Ｍｓ点〜室温までを平均冷却速度１０℃／ｓ超で冷却する焼鈍冷却工程と、
を有する温間加工用高強度鋼板の製造方法。
【発明の詳細な説明】
【技術分野】
【０００１】
本発明は、温間加工性および温間加工後降伏比に優れた温間加工用高強度鋼板およびその製造方法に関する。
【背景技術】
【０００２】
自動車における衝突安全性改善と重量低減による燃費向上の観点から自動車用部品に用いられる鋼板においては高強度化が求められている。しかしながら、鋼板等の材料の高強度化は一般に加工性の低下を招くため、強度と加工性の両方に優れた鋼板の開発が必要とされている。また、衝突時等の乗員安全性の観点から耐変形性や耐衝撃性にも優れることが要望されている。【０００３】
このような背景の中、様々な特性を有する鋼板の開発が行われている。特許文献１では残留オーステナイトを活用し、衝撃吸収エネルギーおよび伸び（以下、ＥＬ）を高めたＴＲＩＰ鋼板に関する技術が開示されている。非特許文献１ではオーステナイト単相まで加熱した後加工することで高い加工性を確保しつつ、その後の急冷却により低Ｃ量で高強度を得る技術が開示されている。特許文献２では加熱温度を３００℃まで低温化しても優れた伸びと強度を両立する残留オーステナイト含有鋼板が開示されている。
【先行技術文献】
【特許文献】
【０００４】
【特許文献１】特開２００１−１１５６５号公報
【特許文献２】特開２０１４−６２２８６号公報
【非特許文献】
【０００５】
【非特許文献１】Ｈ．Ｋａｒｂａｓｉａｎ，Ａ．Ｅ．Ｔｅｋｋａｙａ：Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ，２１０（２０１０），ｐ．２１０３−２１１８．
【発明の概要】
【発明が解決しようとする課題】
【０００６】
しかしながら、上記特許文献１に記載の鋼板が衝撃エネルギー吸収に優れるのは１０％以上の高ひずみ変形の場合であり、側面衝突部位等のように乗員空間確保の観点から変形させない部位に適用できない。加えて室温で安定な残留オーステナイトを得るために残留オーステナイト中のＣ量が高くなっており、加工後に生じる高Ｃ量のマルテンサイトにより降伏比が低下する。【０００７】
非特許文献１に開示の技術では高温加熱のために結晶粒が粗大化し、さらにフレッシュマルテンサイトの残留等により降伏比に乏しくなるという課題がある。また、鋼板を高温加熱するための設備が必要で、そのランニングコストも高いため、加熱温度の低温化が望まれている。【０００８】
特許文献２に記載の鋼板は、残留オーステナイト中のＣ量が０．５質量％以上と依然高いため加工後降伏比に課題があり、温間加熱温度の低温化も不十分である。【０００９】
以上より、５０〜２００℃程度の低い加熱温度でも優れた加工性を有し、かつ加工後に高い強度、高い降伏比を有する温間加工用高強度鋼板の例はなく、開発が望まれている。【００１０】
本発明は、優れた温間加工性および温間加工後高降伏比を有する温間加工用高強度鋼板およびその製造方法を提供することを目的とする。
【課題を解決するための手段】
【００１１】
本発明者らは、上記した課題を達成するため、鋭意研究を重ねた結果、以下のことを見出した。【００１２】
質量％で、Ｃ：０．０５〜０．２０％、Ｓｉ：３．０％以下、Ｍｎ：３．５〜８．０％、Ｐ：０．１００％以下、Ｓ：０．０２％以下、Ａｌ：０．０１〜３．０％、Ｎ：０．０１０％以下を含み、かつＮｂ：０．００５〜０．２０％、Ｔｉ：０．００５〜０．２０％、Ｍｏ：０．００５〜１．０％、Ｖ：０．００５〜１．０％から選ばれる１種以上を含み、残部がＦｅおよび不可避的不純物からなる成分組成を有し、かつ組織を面積率で１０〜６０％の残留オーステナイト、１０〜８０％のフェライト、１０〜５０％のマルテンサイト、０〜５％のベイナイトとし、かつ残留オーステナイト中のＣ量を０．４０質量％未満、かつ残留オーステナイト、マルテンサイトおよびフェライトの平均結晶粒径をそれぞれ２．０μｍ以下、かつ結晶粒界にＮｂ、Ｔｉ、Ｍｏ、Ｖから選ばれる少なくとも１種を含む炭化物を有することで高強度かつ優れた温間加工性および温間加工後高降伏比を実現できる。【００１３】
従来、このような低Ｃ量の残留オーステナイトはオーステンパが不十分な場合に付随的に生成するもので、室温の加工特性に優れず、また安定性に乏しく、経時変化しやすい等の問題から避けるべき相と認識されていた。このため、低Ｃ量の残留オーステナイトを多量に生成させる方法についてもあまり検討されておらず、知見に乏しかった。また、残留オーステナイトは生成してもそのほとんどが０．７％以上程度のＣ量であった。しかし、本発明者らは残留オーステナイトのＣ量を従来よりもさらに低め、かつ安定した状態で多量に生成させることにより温間加工性を飛躍的に高めつつ、一方で室温でも高強度を得て、さらには結晶粒界への炭化物の配置と組み合わせることで降伏比の向上をも図ることを着想した。そして、Ｃ量、Ｍｎ量とその他の合金元素および焼鈍条件を精緻に制御することでこれを達成し得ることを見出した。【００１４】
なお、本発明において、高強度とは室温での引張強度（以下、ＴＳとも称する）が１１８０ＭＰａ以上かつ温間加工後室温でのビッカース硬さＨＶが４００以上、高降伏比とは温間加工後の室温での降伏比が６０％以上、優れた温間加工性とは１５０℃でのＥＬが２７％以上とする。また、鋼板には冷延鋼板および熱延鋼板を含み、さらにこれらの溶融亜鉛めっき鋼板、合金化溶融亜鉛めっき鋼板を含む。鋼板において、説明で区別が必要となる場合は呼び分ける。【００１５】
本発明の要旨は以下のとおりである。【００１６】
［１］質量％で、Ｃ：０．０５〜０．２０％、Ｓｉ：３．０％以下、Ｍｎ：３．５〜８．０％、Ｐ：０．１００％以下、Ｓ：０．０２％以下、Ａｌ：０．０１〜３．０％、Ｎ：０．０１０％以下を含み、かつＮｂ：０．００５〜０．２０％、Ｔｉ：０．００５〜０．２０％、Ｍｏ：０．００５〜１．０％、Ｖ：０．００５〜１．０％から選ばれる１種以上を含み、残部がＦｅおよび不可避的不純物からなる成分組成を有し、面積率で、１０〜６０％の残留オーステナイト、１０〜８０％のフェライト、１０〜５０％のマルテンサイト、０〜５％のベイナイトからなり、かつ残留オーステナイト中のＣ量が０．４０質量％未満、かつ残留オーステナイト、マルテンサイトおよびフェライトの平均結晶粒径がそれぞれ２．０μｍ以下、かつ結晶粒界にＮｂ、Ｔｉ、Ｍｏ、Ｖから選ばれる少なくとも１種を含む炭化物を有する鋼板組織を有する、温間加工用高強度鋼板。【００１７】
［２］前記Ｎｂ、Ｔｉ、Ｍｏ、Ｖから選ばれる少なくとも１種を含む炭化物の平均粒径が２００ｎｍ以下である［１］に記載の温間加工用高強度鋼板。【００１８】
［３］さらに、質量％で、Ｃｒ：０．００５〜２．０％、Ｎｉ：０．００５〜２．０％、Ｃｕ：０．００５〜２．０％、Ｂ：０．０００１〜０．００５０％、Ｃａ：０．０００１〜０．００５０％、ＲＥＭ：０．０００１〜０．００５０％、Ｓｎ：０．０１〜０．５０％、Ｓｂ：０．００１０〜０．１０％から選ばれる１種以上を含む成分組成を有する［１］または［２］に記載の温間加工用高強度鋼板。【００１９】
［４］さらに、表面に亜鉛めっき層または合金化亜鉛めっき層を有する［１］〜［３］のいずれかに記載の温間加工用高強度鋼板。【００２０】
［５］［１］または［３］に記載の成分組成を有する鋼に、熱間圧延を施して熱延鋼板とする熱間圧延工程と、熱延鋼板に酸洗を施す酸洗工程と、前記酸洗を施した鋼板を、３００〜５００℃の温度範囲を１０℃／ｓ以上の平均加熱速度で加熱する焼鈍加熱工程と、さらに加熱して６８０℃超〜７２０℃とし、該温度域で１〜３０ｓ保持する焼鈍保持工程と、Ｍｓ点〜室温までを平均冷却速度１０℃／ｓ超で冷却する焼鈍冷却工程と、を有する温間加工用高強度鋼板の製造方法。【００２１】
［６］前記酸洗工程後に冷間圧延を施して冷延鋼板とする冷間圧延工程をさらに有し、前記冷延鋼板を前記焼鈍加熱工程に供する、［５］に記載の温間加工用高強度鋼板の製造方法。【００２２】
［７］前記焼鈍保持工程後前記焼鈍冷却工程前に亜鉛めっきを施す［５］または［６］に記載の温間加工用高強度鋼板の製造方法。【００２３】
［８］さらに、前記亜鉛めっき後前記焼鈍冷却工程前に合金化処理を施す［７］に記載の温間加工用高強度鋼板の製造方法。【００２４】
［９］［１］または［３］に記載の成分組成を有する熱延鋼板または冷延鋼板を、３００〜５００℃の温度範囲を１０℃／ｓ以上の平均加熱速度で加熱する焼鈍加熱工程と、さらに加熱して６８０℃超〜７２０℃とし、該温度域で１〜３０ｓ保持する焼鈍保持工程と、Ｍｓ点〜室温までを平均冷却速度１０℃／ｓ超で冷却する焼鈍冷却工程と、を有する温間加工用高強度鋼板の製造方法。
【発明の効果】
【００２５】
本発明によれば、温間加工性および温間加工後降伏比に優れた温間加工用高強度鋼板を得ることができる。
【発明を実施するための形態】
【００２６】
以下に、本発明の実施形態を説明する。なお、成分元素の含有量（単に「量」と表記する場合がある。）を表す「％」は、特に断らない限り「質量％」を意味する。
【００２７】
１）成分組成
Ｃ：０．０５〜０．２０％
Ｃは、マルテンサイトや残留オーステナイトを生成させて温間加工後のＨＶや温間加工時のＥＬ（温間加工に相当する１５０℃の条件でのＥＬ）を上昇させるのに有効な元素である。０．０５％未満ではこのような効果が十分得られない。一方、Ｃ量が０．２０％を超えると残留オーステナイト中のＣ量が高まり、温間加工後の降伏比が低下する。したがって、Ｃ量は０．０５〜０．２０％とする。Ｃ量は、下限側は好ましくは０．１０以上である。上限側は好ましくは０．２０％以下である。
【００２８】
Ｓｉ：３．０％以下
Ｓｉは、鋼を固溶強化してＴＳや温間加工後のＨＶを上昇させるのに有効な元素である。こうした効果を得るにはＳｉ量は０．０１質量％以上とすることが好ましい。一方、Ｓｉ量が３．０％を超えると、温間加工後の降伏比が低下する。したがって、Ｓｉ量は３．０％以下とし、好ましくは２．５％以下、より好ましくは２．０％以下とする。
【００２９】
Ｍｎ：３．５〜８．０％
Ｍｎは、マルテンサイトや残留オーステナイトを生成させて温間加工後のＨＶや温間のＥＬを上昇させるのに有効な元素である。また、残留オーステナイト中のＣ量を低減するのに有効な元素である。３．５％未満ではこうした効果が十分得られず、また本発明に好ましくないベイナイトが生成しやすくなる。一方、８．０％を超えると温間加工後の降伏比が低下する。したがって、Ｍｎ量は３．５〜８．０％とし、好ましくは３．５〜７．０％とする。また、Ｍｎ含有量の下限については、３．５％超が好ましい。より好ましくは４．０％超である。さらに好ましくは４．５％以上である。
【００３０】
Ｐ：０．１００％以下
Ｐは、鋼を脆化させ温間加工性が劣化するため、その量は極力低減することが望ましく、本発明ではＰ量は０．１００％まで許容できる。好ましくは、０．０２％以下である。下限は特に規定しないが、０．００１％未満では生産能率の低下を招くため、０．００１％以上が好ましい。
【００３１】
Ｓ：０．０２％以下
Ｓは、鋼を脆化させ温間加工性が劣化するため、その量は極力低減することが好ましく、本発明ではＳ量は０．０２％まで許容できる。好ましくは、０．００５％以下である。下限は特に規定しないが、０．０００５％未満では生産能率の低下を招くため、０．０００５％以上が好ましい。
【００３２】
Ａｌ：０．０１〜３．０％
Ａｌは、フェライトの生成を促進し、フェライトを得るのに有効な元素である。Ａｌ量が３．０％を超えると、温間加工後の降伏比が低下する。したがって、Ａｌ量は３．０％以下、好ましくは１．５％以下、より好ましくは１．０％以下とする。一方、製鋼工程での脱酸の観点から、Ａｌ量は０．０１％以上とし、好ましくは０．０２％以上である。
【００３３】
Ｎ：０．０１０％以下
Ｎはマルテンサイトを硬化させ、温間加工後の降伏比の低下を招くため、その量は極力低減することが好ましく、本発明ではＮ量は０．０１０％まで許容できる。好ましくは、０．００７％以下である。下限は特に規定しないが、０．０００５％未満では生産能率の低下を招くため、０．０００５％以上が好ましい。
【００３４】
Ｎｂ：０．００５〜０．２０％、Ｔｉ：０．００５〜０．２０％、Ｍｏ：０．００５〜１．０％、Ｖ：０．００５〜１．０％から選ばれる１種以上
Ｎｂ、Ｔｉ、Ｍｏ、Ｖは、微細組織および微細粒界炭化物を形成させ、温間加工後の降伏比を改善する。すなわち、本発明レベルにＭｎを高めることで界面移動速度を低めた上で、かつ該微細粒界炭化物のピン止め効果により焼鈍時の粒成長を抑制することで微細組織を形成させつつ結晶粒界に該微細粒界炭化物が配置されることで温間加工後の降伏比が格段に向上する。Ｎｂ、Ｔｉ、Ｍｏ、Ｖの含有量がそれぞれ上記下限未満の場合、このような効果が得られない。一方、Ｎｂ、Ｔｉ、Ｍｏ、Ｖの含有量がそれぞれ上限を超えるとオーステナイト中のＣ量が低下して本発明の残留オーステナイト量が得られなくなる。したがって、Ｎｂ、Ｔｉ、Ｍｏ、Ｖから選ばれる少なくとも１種のそれぞれの含有量はＮｂ：０．００５〜０．２０％、Ｔｉ：０．００５〜０．２０％、Ｍｏ：０．００５〜１．０％、Ｖ：０．００５〜１．０％とする。下限について、Ｔｉ量は０．０１０％以上が好ましい。Ｎｂ量は０．０１０％以上が好ましい。Ｍｏ量は０．０２％以上が好ましい。Ｖ量は０．０５％以上が好ましい。上限について、Ｔｉ量は０．０５０％以下が好ましい。Ｎｂ量は０．０３０％以下が好ましい。Ｍｏ量は０．３０％以下が好ましい。Ｖ量は０．２％以下が好ましい。
【００３５】
残部はＦｅおよび不可避的不純物である。なお、必要に応じて以下の元素（任意元素）の１種以上を適宜含有させることができる。
【００３６】
Ｃｒ：０．００５〜２．０％、Ｎｉ：０．００５〜２．０％、Ｃｕ：０．００５〜２．０％、Ｂ：０．０００１〜０．００５０％、Ｃａ：０．０００１〜０．００５０％、ＲＥＭ：０．０００１〜０．００５０％、Ｓｎ：０．０１〜０．５０％、Ｓｂ：０．００１０〜０．１０％から選ばれる１種以上
Ｃｒ、Ｎｉ、Ｃｕはマルテンサイトを生成させ、高強度化に有効な元素である。このような効果を得る観点から、Ｃｒ、Ｎｉ、Ｃｕのそれぞれの量は０．００５％以上が好ましい。より好ましくは０．０５％以上である。Ｃｒ、Ｎｉ、Ｃｕのそれぞれの含有量が２．０％を超えると、温間加工後の降伏比が低下するおそれがある。より好ましくは１．０％以下である。
【００３７】
Ｂはマルテンサイトを生成させ、高強度化に有効な元素である。このような効果を得る観点から、Ｂの量は０．０００１％以上が好ましい。より好ましくは０．０００５％以上である。Ｂの量が０．００５０％を超えると介在物が増加して温間加工性が劣化するおそれがある。より好ましくは０．００４０％以下である。
【００３８】
Ｃａ、ＲＥＭは介在物の形態制御により温間加工性の向上に有効な元素である。このような効果を得る観点から、Ｃａ、ＲＥＭそれぞれの量は０．０００１％以上が好ましい。より好ましくは０．０００５％以上である。Ｃａ、ＲＥＭそれぞれの量が０．００５０％を超えると、介在物量が増加して温間加工性が劣化するおそれがある。より好ましくは０．００４０％以下である。
【００３９】
Ｓｎ、Ｓｂは脱炭や脱窒、脱硼等を抑制して、鋼の強度低下抑制に有効な元素である。このような効果を得る観点から、Ｓｎの量は０．０１％以上、より好ましくは０．０３％以上とする。また、Ｓｂの量は０．００１０％以上が好ましい。より好ましくは０．０１％以上である。Ｓｎの量が０．５０％、Ｓｂの量が０．１０％を超えると鋼が脆化して温間加工性が劣化するおそれがある。また、上限についてＳｎ量は０．０５％以下がより好ましい。Ｓｂ量は０．０５％以下がより好ましい。
【００４０】
したがって、Ｃｒ、Ｎｉ、Ｃｕ、Ｂ、Ｃａ、ＲＥＭ、Ｓｎ、Ｓｂの含有量はそれぞれＣｒ：０．００５〜２．０％、Ｎｉ：０．００５〜２．０％、Ｃｕ：０．００５〜２．０％、Ｂ：０．０００１〜０．００５０％、Ｃａ：０．０００１〜０．００５０％、ＲＥＭ：０．０００１〜０．００５０％、Ｓｎ：０．０１〜０．５０％、Ｓｂ：０．００１０〜０．１０％が好ましい。
【００４１】
また、その他の元素として本願発明では、Ｚｒ、Ｍｇ、Ｌａ、Ｃｅを合計で０．００２％まで含んでも構わない。
【００４２】
また、上記任意元素を下限値未満で含む場合、下限値未満で含まれる任意元素は、不可避的不純物として含まれるものとする。
【００４３】
２）鋼板組織
以下の説明において、鋼板組織の面積率は単に「％」と表示する。亜鉛めっき層または合金化亜鉛めっき層を有する場合はこれらを含まない地鉄鋼板を意味する。
【００４４】
残留オーステナイト：１０〜６０％
残留オーステナイトの面積率が１０％未満では温間加工時に２７％以上のＥＬが得られない。一方、６０％を超えると温間加工後の降伏比が低下する。したがって、残留オーステナイトの面積率は１０〜６０％とする。面積率の下限側は好ましくは１５％以上であり、より好ましくは２０％以上又は２０％超である。より好ましくは３０％以上又は３０％超である。さらに好ましくは３５％以上である。面積率の上限側は好ましくは５５％以下である。
【００４５】
フェライト：１０〜８０％
フェライトの面積率が１０％未満では温間加工時に２７％以上のＥＬと温間加工後の降伏比が両立できない。一方、８０％を超えると本発明の高強度が得られない。したがって、フェライトの面積率は１０〜８０％とする。好ましくは１０〜６０％とし、より好ましくは１０〜５０％とする。
【００４６】
マルテンサイト：１０〜５０％
マルテンサイトの面積率が１０％未満では室温で１１８０ＭＰａ以上のＴＳが得られない。一方、５０％を超えると温間加工時に２７％以上のＥＬが得られない。したがって、マルテンサイトの面積率は１０〜５０％とする。面積率の下限側は好ましくは１５％以上である。より好ましくは２０％超、さらに好ましくは２５％以上である。面積率の上限側は好ましくは４５％以下である。
【００４７】
ベイナイト：０〜５％
本発明においてベイナイトは好ましくないが５％まで許容される。５％を超えると温間加工後の降伏比が低下する。したがって、ベイナイトは０〜５％、好ましくは０〜３％、より好ましくは０〜１％とする。
【００４８】
本発明の鋼板組織は、残留オーステナイト、フェライト、マルテンサイト（さらに含んでもベイナイト）からなり、他の相は含まない。残留オーステナイト、フェライト、マルテンサイトの合計は、９５％以上である。例えば、パーライトは含まない。
【００４９】
残留オーステナイト中のＣ量：０．４０質量％未満
後述のように、残留オーステナイト中のＣ量は下記（１）式、（２）式により求める。残留オーステナイト中のＣ量が０．４０質量％以上では本発明の温間加工後の高降伏比が得られない。したがって残留オーステナイト中のＣ量は０．４０質量％未満とし、好ましくは０．３質量％未満、より好ましくは０．２質量％未満とする。
【００５０】
残留オーステナイト、マルテンサイト、フェライトの平均結晶粒径：それぞれ２．０μｍ以下
残留オーステナイト、マルテンサイト、フェライトのいずれかの平均結晶粒径が２．０μｍを超えると本発明の温間加工後の高降伏比が得られない。したがって、残留オーステナイト、マルテンサイト、フェライトそれぞれの平均結晶粒径は２．０μｍ以下とし、好ましくは１．０μｍ以下とする。
【００５１】
結晶粒界に存在する、Ｎｂ、Ｔｉ、Ｍｏ、Ｖから選ばれる少なくとも１種を含む炭化物
Ｎｂ、Ｔｉ、Ｍｏ、Ｖ系の微細炭化物を結晶粒界に配置することで、粒界近傍の転位の移動が抑制されて温間加工後の降伏比が向上する。
【００５２】
該炭化物の平均粒径を２００ｎｍ以下とすることでさらに温間加工後の降伏比をさらに改善できる。下限は特に規定しないが、平均粒径が１０ｎｍ未満になると上記効果が小さくなるため１０ｎｍ以上が好ましい。
【００５３】
本発明において、該炭化物の平均粒径は透過型電子顕微鏡（ＴＥＭ）を用いて１０万倍で１０視野観察し、該視野に認められた全炭化物の粒径の平均値とした。
【００５４】
本発明においてフェライト、マルテンサイト、ベイナイトの面積率とは、観察面積に占める各組織の面積の割合のことである。これらの面積率は、鋼板よりサンプルを切り出し、圧延方向に平行な板厚断面を研磨後、３％ナイタールで腐食し、板厚１／４位置をＳＥＭ（走査型電子顕微鏡）で１５００倍の倍率でそれぞれ３視野撮影し、得られた画像データからＭｅｄｉａ  Ｃｙｂｅｒｎｅｔｉｃｓ社製のＩｍａｇｅ−Ｐｒｏを用いて各組織の面積率を求め、視野の平均面積率を各組織の面積率とする。前記画像データにおいて、フェライトは黒色、マルテンサイトおよび残留オーステナイトは白色、ベイナイトは方位の揃った炭化物または島状マルテンサイトを含む暗灰色として区別される。マルテンサイトの面積率は該白色組織の面積率から後述する残留オーステナイトの面積率を差し引くことで求める。なお、本発明において、マルテンサイトは方位の揃っていない炭化物を含むオートテンパードマルテンサイトや焼戻しマルテンサイトであっても構わない。また、本発明では含有しないが、パーライトは黒色と白色の層状組織として区別できる。
【００５５】
また、フェライト、マルテンサイトおよび残留オーステナイトの結晶粒径は面積率を測定した画像について、切断法により測定し、その平均値を該組織の平均結晶粒径とする。切断法で用いた線の数は縦方向に１０本、横方向に１０本とし、画像をそれぞれ１１に等分割するように引いた。マルテンサイトと残留オーステナイトは区別せず同じ粒径とする。なお、本発明においてはパケット境界やブロック境界は粒界に含まない。
【００５６】
残留オーステナイトの体積率は、鋼板を板厚の１／４位置まで研削後、化学研磨によりさらに０．１ｍｍ研磨した面について、Ｘ線回折装置でＭｏのＫα線を用い、ｆｃｃ鉄（オーステナイト）の（２００）面、（２２０）面、（３１１）面と、ｂｃｃ鉄（フェライト）の（２００）面、（２１１）面、（２２０）面の積分反射強度を測定し、ｂｃｃ鉄の各面からの積分反射強度に対するｆｃｃ鉄の各面からの積分反射強度の強度比から体積率を求める。本発明では該体積率の値を面積率の値として用いる。
【００５７】
また、残留オーステナイトの格子定数ａを、Ｘ線回折装置でＣｏのＫα線を用い、（２２０）面の回折ピークシフト量から（１）式により算出し、さらに（２）式より残留オーステナイト中のＣ量を算出する。
【００５８】
【数１】
2017131053.tif 000002
【００５９】
本発明では残留オーステナイト中の元素Ｍ（Ｃ以外）の質量％は鋼全体に占める質量％とした。ａとＣ以外の元素含有量を（２）式に代入すれば、残留オーステナイト中のＣ量が算出できる。
【００６０】
本発明鋼板は、表面に亜鉛めっき層または合金化亜鉛めっき層を有してよい。亜鉛めっき層の組成は、例えば、Ａｌ：０．０５〜０．２５％、残部がＺｎおよび不可避的不純物としてよい。
【００６１】
３）製造条件
本発明の温間加工用高強度鋼板は、例えば、上記の成分組成を有するスラブ等の鋼に、熱間圧延あるいはさらに冷間圧延を施し作製した、熱延鋼板あるいは冷延鋼板を、３００〜５００℃の温度範囲を１０℃／ｓ以上の平均加熱速度で加熱する焼鈍加熱工程と、さらに加熱して６８０℃超〜７２０℃とし、該温度域で１〜３０ｓ保持する焼鈍保持工程と、Ｍｓ点〜室温までを平均冷却速度１０℃／ｓ超で冷却する焼鈍冷却工程と、を有する製造方法で製造可能である。焼鈍では初めの昇温過程においてＦｅ系炭化物を溶解させつつ、Ｎｂ、Ｔｉ、Ｍｏ、Ｖの少なくとも１種を含む炭化物を生成させ、かつ再結晶フェライトの粒成長を該炭化物によるピン止め効果により抑制しつつ、オーステナイトを生成させることで、粒界に微細炭化物が配置された微細なフェライトとオーステナイトからなる組織を得る。続くフェライトとオーステナイトの２相域焼鈍での保持時間を適正化することで元素分配を制御する。さらにその後の冷却において、Ｍｓ点以下の平均冷却速度を１０℃／ｓ超とすることで、先に生成したマルテンサイトから隣接する残部オーステナイトへのＣの拡散が抑制されて、本発明のＣ量の低い残留オーステナイトとフェライトおよびマルテンサイトを含む微細なミクロ組織（鋼板組織）を得ることができる。以下、詳しく説明する。なお、製造条件の説明において、時間をあらわす「ｓ」は秒を意味する。
【００６２】
まず、焼鈍加熱工程、焼鈍保持工程、焼鈍冷却工程を含む焼鈍工程について説明する。熱延鋼板または冷延鋼板を焼鈍工程に供する。
【００６３】
３００〜５００℃まで：１０℃／ｓ以上の平均加熱速度で加熱
３００〜５００℃の平均加熱速度が１０℃／ｓ未満では、フェライト粒が粗大化して本発明の鋼板組織が得られない。したがって、３００〜５００℃の平均加熱速度は１０℃／ｓ以上とする。上限は特に規定しないが、操業安定性の観点からは２０００℃／ｓ以下が好ましい。また、３００〜５００℃の平均加熱速度は１０００℃／ｓ以下がより好ましい。１０℃／ｓ以上の平均加熱速度での加熱について、加熱開始温度が３００℃を上回るとフェライト粒が粗大化して本発明の鋼板組織が得られない場合がある。なお、５００℃から下記の焼鈍温度までの平均加熱速度は特に限定されない。
【００６４】
焼鈍温度：６８０℃超〜７２０℃
焼鈍温度が６８０℃以下ではオーステナイトが生成しない、あるいは生成してもＣやＭｎの過濃化により本発明の温間加工性や温間加工後の高降伏比が得られない。一方、７２０℃を超えるとフェライトや残留オーステナイトが減少し、温間加工性が不十分となる。したがって、焼鈍温度は６８０℃超〜７２０℃とする。
【００６５】
焼鈍保持時間：１〜３０ｓ
焼鈍時間が１ｓ未満では、オーステナイトの生成が不十分となって本発明の鋼板組織が得られない。一方、３０ｓを超えると結晶粒が粗大化して本発明の鋼板組織が得られない。したがって、焼鈍保持時間は１〜３０ｓとする。
【００６６】
亜鉛めっき処理
焼鈍保持工程後焼鈍冷却工程前に鋼板に亜鉛めっき処理を施してもよい。亜鉛めっきに使用するめっき浴の組成はＡｌが０．１０〜０．２５％、残部が亜鉛と不可避的不純物からなることが好ましい。さらに合金化処理を行ってもよい。合金化条件は４６０〜６００℃で１〜６０ｓ保持することが好ましい。
【００６７】
また、めっきを付与する場合は上記焼鈍保持工程後からＭｓ点までの冷却の途中でなければならない。Ｍｓ点以下まで冷却した後めっきを施すと本発明の鋼板組織が得られず、本発明の温間加工性や温間加工後の温間加工後の高降伏比が得られない。
【００６８】
本発明において、Ｍｓ点（℃）はフォーマスタにより求める。
【００６９】
Ｍｓ点〜室温までを平均冷却速度１０℃／ｓ超で冷却
以上の処理または焼鈍保持工程の後、Ｍｓ点まで冷却する。その後さらに、Ｍｓ点〜室温までを平均冷却速度１０℃／ｓ超で冷却する。Ｍｓ点〜室温までの平均冷却速度が１０℃／ｓ以下では、Ｃの拡散により残留オーステナイト中のＣ量が増加して温間加工性や温間加工後の降伏比が低下する。したがって、Ｍｓ点〜室温までの平均冷却速度は１０℃／ｓ超とする。なお、Ｍｓ点以下の冷却途中で再加熱を伴う場合もＣの拡散により残留オーステナイト中のＣ量が増加するため、Ｍｓ点から室温までの冷却中は加熱してはならない。上限は特に規定しないが１０００℃／ｓを超えると過剰な冷却設備が必要となりコストアップを招くため、平均冷却速度の上限は１０００℃／ｓ以下が好ましい。なお、室温とは０〜５０℃を意味する。
【００７０】
上記焼鈍工程前までの製造方法の条件は、特に限定せず、例えば以下の条件で行うのが好ましい。
【００７１】
スラブは、マクロ偏析を防止するため、連続鋳造法で製造するのが好ましく、また、造塊法、薄スラブ鋳造法により製造することもできる。スラブを熱間圧延するには、スラブをいったん室温まで冷却し、その後再加熱して熱間圧延を行ってもよいし、スラブを室温まで冷却せずに加熱炉に装入して熱間圧延を行うこともできる。あるいはわずかの保熱を行った後に直ちに熱間圧延する省エネルギープロセスも適用できる。スラブを加熱する場合は、炭化物を溶解させたり、圧延荷重の増大を防止するため、１１００℃以上に加熱することが好ましい。また、スケールロスの増大を防止するため、スラブの加熱温度は１３００℃以下とすることが好ましい。なお、スラブ温度はスラブ表面の温度である。スラブを熱間圧延する際は、粗圧延後の粗バーを加熱することもできる。また、粗バー同士を接合し、仕上げ圧延を連続的に行う、いわゆる連続圧延プロセスを適用できる。仕上げ圧延は、異方性を増大させ、冷間圧延・焼鈍後の加工性を低下させる場合があるので、８００℃以上の仕上げ温度で行うことが好ましい。また、圧延荷重の低減や形状・材質の均一化のために、仕上げ圧延の全パスあるいは一部のパスで摩擦係数が０．１０〜０．２５となる潤滑圧延を行うことが好ましい。
【００７２】
巻取り後の鋼板は、スケールを酸洗などにより除去する。場合によりさらに熱処理、冷間圧延が施され、その後さらに焼鈍、亜鉛めっき等が施される。
【００７３】
上記冷間圧延は、常法に則り、行えばよい。また、冷間圧延の圧下率は特に規定しないが３０％未満ではその後の焼鈍で粗粒等の不均一組織や未再結晶組織を招く場合があるため、３０％以上が好ましい。また、９０％を超えると板形状の悪化を招く場合があるため９０％以下が好ましい。なお、本発明においては冷間圧延前に熱処理を施しても構わない。またその最高到達温度は６００℃を超えるとオーステナイトの生成等の組織変化を伴うため、６００℃以下が好ましい。
【００７４】
４）その他
また、本発明では、温間加工用高強度鋼板は５０〜２００℃での加工に用いられることが好ましい。
【実施例】
【００７５】
以下、本発明を、実施例に基づいて具体的に説明する。本発明の技術的範囲は以下の実施例に限定されない。【００７６】
表１に示す成分組成の鋼（残部はＦｅおよび不可避的不純物）を実験室の真空溶解炉により溶製し、圧延して鋼スラブとした。これらの鋼スラブを１２００℃に加熱後粗圧延、仕上げ圧延して、厚さ３．０ｍｍの熱延板とした。熱延の仕上げ圧延温度は９００℃、巻取り温度は５００℃とした。巻取り後、酸洗を施した。一部は、次いで、軟質化のために６００℃で１時間の焼鈍（熱処理）を施した後１．４ｍｍまで冷間圧延して冷延鋼板（ＣＲ）とした。得られた熱延鋼板および冷延鋼板を焼鈍に供した。【００７７】
焼鈍は実験室にて熱処理およびめっき処理装置を用いて表２に示す条件で行い、熱延鋼板を焼鈍してなる温間加工用高強度鋼板（ＨＲ）、冷延鋼板を焼鈍してなる温間加工用高強度鋼板（ＣＲ）、溶融亜鉛めっき鋼板（ＧＩ）および合金化溶融亜鉛めっき鋼板（ＧＡ）１〜２５を作製した。亜鉛めっき鋼板は４６０℃のめっき浴中に浸漬し、付着量３５〜４５ｇ／ｍ２のめっき層を形成させ、合金化亜鉛めっき鋼板はめっき層形成後５５０℃で１〜６０ｓ保持する合金化処理を行うことで作製した。表２Ｎｏ．８は焼鈍後の冷却で一旦Ｍｓ点より低い温度まで冷却しているので、「Ｍｓ〜室温までの平均冷却速度」を記載していない。表２Ｎｏ１８は焼鈍後室温まで冷却している。【００７８】
得られた熱延鋼板を焼鈍してなる温間加工用高強度鋼板、冷延鋼板を焼鈍してなる温間加工用高強度鋼板、溶融亜鉛めっき鋼板および合金化溶融亜鉛めっき鋼板に伸長率０．３％の調質圧延を施した後、以下の試験方法にしたがい、室温の引張特性、温間の引張特性および引張後耐衝撃性を評価した。結果を表３に示す。また、上述の方法で測定した相の面積率等も表３に示した。【００７９】
＜室温引張試験＞
焼鈍板（亜鉛めっき処理、合金化亜鉛めっき処理をした場合は地鉄鋼板を意味する。以下同じ。）より圧延方向に対して平行方向にＪＩＳ５号引張試験片（ＪＩＳ  Ｚ２２０１）を採取し、室温で歪速度が１０−３／ｓとするＪＩＳ  Ｚ  ２２４１の規定に準拠した引張試験を行い、ＴＳを求めた。なお、１１８０ＭＰａ以上を合格とした。また、後述の温間引張試験と同様の方法で２７％の引張ひずみを付与した後、室温まで冷却し、次いで室温で歪速度が１０−３／ｓとするＪＩＳ  Ｚ  ２２４１の規定に準拠した引張試験を行い、室温での降伏強さを引張強度で除して、温間加工後の降伏比を求めた。【００８０】
＜温間引張試験＞
焼鈍板より圧延方向に対して平行方向にＪＩＳ５号引張試験片（ＪＩＳ  Ｚ２２０１）を採取し、試験温度が８０℃または１５０℃、歪速度が１０−３／ｓとする引張試験を行い、ＥＬを求めた。なお、本発明では温間引張試験のＥＬが２７％以上を温間加工性良好とした。【００８１】
＜温間加工後室温ビッカース硬さ試験＞
上記温間引張試験と同様の方法で２７％の引張ひずみを付与した後、室温まで冷却し、該引張試験片の中央部の引張方向に平行な板厚断面において、板厚の１／４位置について、荷重が１ｋｇｆで５点ビッカース硬さ試験を行い、最大値と最小値を除いた３点の平均ビッカース硬さＨＶを求めた。なお、本発明ではＨＶ：４００以上を高強度とした。【００８２】
【表１】
2017131053.tif 000003
【００８３】
【表２】
2017131053.tif 000004
【００８４】
【表３】
2017131053.tif 000005
【００８５】
発明例では、いずれも室温でのＴＳが１１８０ＭＰａ以上かつ温間加工後室温でのビッカース硬さＨＶが４００以上で、かつ温間加工後降伏比が６０％以上で、かつ温間でのＥＬが２７％以上有する温間加工後の降伏比に優れた温間加工用高強度鋼板である。なお、鋼板Ｎｏ．１４について、温間引張試験の温度を１５０℃とした場合、温間でのＥＬは２９％となり、温間加工後のＨＶは４００以上、温間加工後の降伏比も６０％以上であった。【００８６】
一方、本発明の範囲を外れる比較例は所望の強度が得られていないか、温間でのＥＬが得られていないか、温間加工後の高降伏比が得られていない。
【産業上の利用可能性】
【００８７】
本発明によれば、室温でのＴＳが１１８０ＭＰａ以上で、温間でのＥＬが２７％以上、かつ優れた温間加工後の高降伏比を有する温間加工用高強度鋼板を得ることができる。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
質量％で、
Ｃ：０．０５〜０．２０％、
Ｓｉ：３．０％以下、
Ｍｎ：３．５〜８．０％、
Ｐ：０．１００％以下、
Ｓ：０．０２％以下、
Ａｌ：０．０１〜３．０％、
Ｎ：０．０１０％以下を含み、
かつＮｂ：０．００５〜０．２０％、
Ｔｉ：０．００５〜０．２０％、
Ｍｏ：０．００５〜１．０％、
Ｖ：０．００５〜１．０％から選ばれる１種以上を含み、残部がＦｅおよび不可避的不純物からなる成分組成を有し、
面積率で、１０〜６０％の残留オーステナイト、１０〜８０％のフェライト、１０〜５０％のマルテンサイト、０〜５％のベイナイトからなり、かつ残留オーステナイト中のＣ量が０．４０質量％未満、かつ残留オーステナイト、マルテンサイトおよびフェライトの平均結晶粒径がそれぞれ２．０μｍ以下、かつ結晶粒界にＮｂ、Ｔｉ、Ｍｏ、Ｖから選ばれる少なくとも１種を含む炭化物を有する鋼板組織を有する、
温間加工用高強度鋼板。
【請求項２】
前記Ｎｂ、Ｔｉ、Ｍｏ、Ｖから選ばれる少なくとも１種を含む炭化物の平均粒径が２００ｎｍ以下である請求項１に記載の温間加工用高強度鋼板。
【請求項３】
さらに、質量％で、
Ｃｒ：０．００５〜２．０％、
Ｎｉ：０．００５〜２．０％、
Ｃｕ：０．００５〜２．０％、
Ｂ：０．０００１〜０．００５０％、
Ｃａ：０．０００１〜０．００５０％、
ＲＥＭ：０．０００１〜０．００５０％、
Ｓｎ：０．０１〜０．５０％、
Ｓｂ：０．００１０〜０．１０％から選ばれる１種以上を含む成分組成を有する請求項１または２に記載の温間加工用高強度鋼板。
【請求項４】
さらに、表面に亜鉛めっき層または合金化亜鉛めっき層を有する請求項１〜３のいずれかに記載の温間加工用高強度鋼板。
【請求項５】
請求項１〜３のいずれかに記載の温間加工用高強度鋼板の製造方法であって、
請求項１または３に記載の成分組成を有する鋼に、熱間圧延を施して熱延鋼板とする熱間圧延工程と、
熱延鋼板に酸洗を施す酸洗工程と、
前記酸洗を施した鋼板を、３００〜５００℃の温度範囲を１０℃／ｓ以上の平均加熱速度で加熱する焼鈍加熱工程と、
さらに加熱して６８０℃超〜７２０℃とし、該温度域で１〜３０ｓ保持する焼鈍保持工程と、
Ｍｓ点〜室温までを平均冷却速度１０℃／ｓ超で冷却する焼鈍冷却工程と、
を有する温間加工用高強度鋼板の製造方法。
【請求項６】
前記酸洗工程後に冷間圧延を施して冷延鋼板とする冷間圧延工程をさらに有し、
前記冷延鋼板を前記焼鈍加熱工程に供する、請求項５に記載の温間加工用高強度鋼板の製造方法。
【請求項７】
前記焼鈍保持工程後前記焼鈍冷却工程前に亜鉛めっきを施す請求項５または６に記載の温間加工用高強度鋼板の製造方法。
【請求項８】
さらに、前記亜鉛めっき後前記焼鈍冷却工程前に合金化処理を施す請求項７に記載の温間加工用高強度鋼板の製造方法。
【請求項９】
請求項１〜３のいずれかに記載の温間加工用高強度鋼板の製造方法であって、
請求項１または３に記載の成分組成を有する熱延鋼板または冷延鋼板を、３００〜５００℃の温度範囲を１０℃／ｓ以上の平均加熱速度で加熱する焼鈍加熱工程と、
さらに加熱して６８０℃超〜７２０℃とし、該温度域で１〜３０ｓ保持する焼鈍保持工程と、
Ｍｓ点〜室温までを平均冷却速度１０℃／ｓ超で冷却する焼鈍冷却工程と、
を有する温間加工用高強度鋼板の製造方法。
【国際調査報告】
2017131053.tif 000006
2017131053.tif 000007
2017131053.tif 000008
2017131053.tif 000009